다음 에 , 온도계 , 환류 냉각기 , 교반기 및 질소 가스 도입 구가 장착 되 고 , 용매 로서 의 비스 ( 2 - 부 톡 시 에틸 ) 에 테르 : 100 중량 부 를 주입 한 4 구 플라스크 를 준비 하 였 다 . 이 4 구 플라스크 내 의 비스 ( 2 - 부 톡 시 에틸 ) 에 테르 를 교반 하 면서 60 ℃ 까지 온도 상승 시킨 후 , 상기 에틸렌 성 불포화 단량체 : 27 중량 부 와 , 메타크릴산 글 리시 딜 : 30 중량 부 와 , 스티렌 : 36 중량 부 와 , 2 , 2 '- 아조 비스 -( 2 , 4 - 디 메틸 발레 로 니트릴 ) : 8 중량 부 의 혼합물 을 1 시간 에 걸쳐서 적하 하 였 다 . 적하 후 60 ℃ 에서 2 시간 유지 한 후 , 2 , 2 '- 아조 비스 -( 2 , 4 - 디 메틸 발레 로 니트릴 ) : 0 . 08 중량 부 를 첨가 하 고 , 60 ℃ 에서 6 시간 더 반응 시킨 후 , 미 반응 의 모노머 를 감압 처리 에 의해 제거 함 으로써 , 실릴 아세테이트 구조 와 에폭시 구조 를 갖 는 에폭시 계 수지 로서 의 수지 a 의 용액 을 얻 었 다 .